(57)【要約】【課題】寿命特性が良好で信頼性の高い有機電界発光素子、およびこれを用いてなる表示装置を提供することを目的とする。【解決手段】陽極となる下部電極４と陰極となる上部電極６との間に少なくとも発光層５０３を有する有機薄膜層５を挟持してなる有機電界発光素子３において、有機薄膜層５を構成する何れかの層（特に発光層５０３）が、下記一般式（１）で表されるスチリルアミン誘導体を含有している。【化１】2006128437.tif 000029【選択図】なし【特許請求の範囲】
【請求項１】
陽極と陰極の間に少なくとも発光層を有する有機薄膜層を挟持してなる有機電界発光素子において、
前記有機薄膜層を構成する何れかの層が、下記一般式（１）で表されるスチリルアミン誘導体を含有している
ことを特徴とする有機電界発光素子。
【化１】
2006128437.tif 000015
［一般式（１）式中において、
Ｒ１〜Ｒ６はそれぞれ独立に、
水素原子、ハロゲン原子、水酸基、シアノ基、ニトロ基、アミノ基
飽和もしくは不飽和の炭化水素基、
飽和もしくは不飽和の炭化水素オキシ基、
置換もしくは未置換のアリール基、
置換もしくは未置換のアリールオキシ基、
置換もしくは未置換の複素環基、
飽和もしくは不飽和の炭化水素アミノ基、
置換もしくは未置換のアリールアミノ基を表し、
水素原子、ハロゲン原子、シアノ基、およびニトロ基以外の隣接する基が、互いに結合して飽和もしくは不飽和の炭素環を形成していても良い。
Ａ１〜Ａ３、Ｂ１、Ｂ２はそれぞれ独立に、
水素原子、
飽和もしくは不飽和の炭化水素基、
置換もしくは未置換のアリール基、
置換もしくは未置換の複素環基を表し、
隣接する基が互いに結合して飽和もしくは不飽和の炭素環を形成していても良い。］
【請求項２】
請求項１記載の有機電界発光素子において、
前記一般式（１）中のＡ１〜Ａ３の少なくとも１つが下記一般式（２）で表される
ことを特徴とする有機電界発光素子。
【化２】
2006128437.tif 000016
［一般式（２）中において、
Ｒ’１〜Ｒ’６はそれぞれ独立に、
水素原子、ハロゲン原子、水酸基、シアノ基、ニトロ基、アミノ基、
飽和もしくは不飽和の炭化水素基、
飽和もしくは不飽和の炭化水素オキシ基、
置換もしくは未置換のアリール基、
置換もしくは未置換のアリールオキシ基、
置換もしくは未置換の複素環基、
飽和もしくは不飽和の炭化水素アミノ基、
置換もしくは未置換のアリールアミノ基を表し、
水素原子、ハロゲン原子、シアノ基、およびニトロ基以外の隣接する基が、互いに結合して飽和もしくは不飽和の炭素環を形成していても良い。
Ｃ１〜Ｃ２はそれぞれ独立に、
水素原子、
飽和もしくは不飽和の炭化水素基、
置換もしくは未置換のアリール基、
置換もしくは未置換の複素環基を表し、
隣接する基が互いに結合して飽和もしくは不飽和の炭素環を形成していても良い。］
【請求項３】
請求項２記載の有機電界発光素子において、
前記有機薄膜層を構成する何れかの層が、前記一般式（１）中のＡ２を前記一般式（２）とした下記一般式（３）で表されるＥ体、およびそのＺ体のスチリルアミン誘導体のうちの少なくとも一方を含有している
ことを特徴とする有機電界発光素子。
【化３】
2006128437.tif 000017
【請求項４】
請求項３記載の有機電界発光素子において、
前記有機薄膜層を構成する何れかの層が、下記一般式（４）で表されるＥ体、およびそのＺ体のスチリルアミン誘導体のうちの少なくとも一方を含有している
ことを特徴とする有機電界発光素子。
【化４】
2006128437.tif 000018
［一般式（４）式中において、
Ｒ”１〜Ｒ”２０はそれぞれ独立に、
水素原子、ハロゲン原子、水酸基、シアノ基、ニトロ基、アミノ基、
飽和もしくは不飽和の炭化水素基、
飽和もしくは不飽和の炭化水素オキシ基、
置換もしくは未置換のアリール基、
置換もしくは未置換のアリールオキシ基、
置換もしくは未置換の複素環基、
飽和もしくは不飽和の炭化水素アミノ基、
置換もしくは未置換のアリールアミノ基を表し、
水素原子、ハロゲン原子、シアノ基、およびニトロ基以外の隣接するが、互いに結合して、飽和もしくは不飽和の炭素環を形成していても良い。］
【請求項５】
請求項４記載の有機電界発光素子において、
前記有機薄膜層を構成する何れかの層が、下記構造式（１）で表されるＥ体、およびそのＺ体のスチリルアミン誘導体のうちの少なくとも一方を含有している
ことを特徴とする有機電界発光素子。
【化５】
2006128437.tif 000019
【請求項６】
請求項４記載の有機電界発光素子において、
前記有機薄膜層を構成する何れかの層が、下記構造式（２）で表されるＥ体、およびそのＺ体のスチリルアミン誘導体のうちの少なくとも一方を含有している
ことを特徴とする有機電界発光素子。
【化６】
2006128437.tif 000020
【請求項７】
請求項４記載の有機電界発光素子において、
前記有機薄膜層を構成する何れかの層が、下記構造式（３）で表されるＥ体、およびそのＺ体のスチリルアミン誘導体のうちの少なくとも一方を含有している
ことを特徴とする有機電界発光素子。
【化７】
2006128437.tif 000021
【請求項８】
請求項１記載の有機電界発光素子において、
前記スチリルアミン誘導体を示す一般式（１）中、
Ｒ１〜Ｒ６はそれぞれ独立に、
水素原子、ハロゲン原子、水酸基、シアノ基、ニトロ基、アミノ基
飽和もしくは不飽和の炭素数１〜２０の炭化水素基、
飽和もしくは不飽和の炭素数１〜２０の炭化水素オキシ基、
置換もしくは未置換の炭素数６〜２５のアリール基、
置換もしくは未置換の炭素数６〜２５のアリールオキシ基、
置換もしくは未置換の炭素数２〜２５の複素環基、
飽和もしくは不飽和の炭素数１〜８の炭化水素アミノ基、
置換もしくは未置換の炭素数６〜３５のアリールアミノ基を表し、
水素原子、ハロゲン原子、シアノ基、およびニトロ基以外の隣接する基が、互いに結合して飽和もしくは不飽和の炭素環を形成していても良く、
Ａ１〜Ａ３、Ｂ１、Ｂ２はそれぞれ独立に、
水素原子、
飽和もしくは不飽和の炭素数１〜２０の炭化水素基、
置換もしくは未置換の炭素数６〜４５のアリール基、
置換もしくは未置換の炭素数２〜３０の複素環基を表し、
隣接する基が互いに結合して飽和もしくは不飽和の炭素環を形成していても良い
ことを特徴とする有機電界発光素子。
【請求項９】
請求項１記載の有機電界発光素子において、
前記スチリルアミン誘導体が、前記発光層に含有されている
ことを特徴とする有機電界発光素子。
【請求項１０】
請求項９記載の有機電界発光素子において、
前記発光層が青色発光する層であり、
前記発光層に含有される前記スチリルアミン誘導体を表す前記一般式（１）中、
Ｒ１〜Ｒ６はそれぞれ独立に、
水素原子、ハロゲン原子、水酸基、シアノ基、ニトロ基、アミノ基
飽和もしくは不飽和の炭素数１〜６の炭化水素基、
飽和もしくは不飽和の炭素数１〜６の炭化水素オキシ基、
置換もしくは未置換の炭素数６〜１２のアリール基、
置換もしくは未置換の炭素数６〜１２のアリールオキシ基、
置換もしくは未置換の炭素数２〜１０の複素環基、
飽和もしくは不飽和の炭素数１〜８の炭化水素アミノ基、
置換もしくは未置換の炭素数６〜３５のアリールアミノ基を表し、
水素原子、ハロゲン原子、シアノ基、およびニトロ基以外の隣接する基が互いに結合して飽和もしくは不飽和の炭素環を形成していても良く、
Ａ１〜Ａ３はそれぞれ独立に、
水素原子、
飽和もしくは不飽和の炭素数１〜２０の炭化水素基、
置換もしくは未置換の炭素数６〜４５のアリール基、
置換もしくは未置換の炭素数２〜３０の複素環基を表し、
隣接する基が互いに結合して飽和もしくは不飽和の炭素環を形成していても良く、
Ｂ１，Ｂ２はそれぞれ独立に、
置換もしくは未置換の炭素数６〜１５のアリール基、
置換もしくは未置換の炭素数２〜１５の複素環基を表し、
隣接する基が互いに結合して飽和もしくは不飽和の炭素環を形成していても良い
ことを特徴とする有機電界発光素子。
【請求項１１】
請求項９記載の有機電界発光素子において、
前記スチリルアミン誘導体は、前記有機薄膜層における発光層に５０体積％よりも低い濃度で含有されている
ことを特徴とする有機電界発光素子。
【請求項１２】
陽極と陰極の間に少なくとも発光層を有する有機薄膜層を挟持してなる有機電界発光素子を、基板上に複数配列形成してなる表示装置において、
前記有機薄膜層を構成する何れかの層が、下記一般式（１）で表されるスチリルアミン誘導体を含有している
ことを特徴とする表示装置。
【化８】
2006128437.tif 000022
［一般式（１）式中において、
Ｒ１〜Ｒ６はそれぞれ独立に、
水素原子、ハロゲン原子、水酸基、シアノ基、ニトロ基、アミノ基
飽和もしくは不飽和の炭化水素基、
飽和もしくは不飽和の炭化水素オキシ基、
置換もしくは未置換のアリール基、
置換もしくは未置換のアリールオキシ基、
置換もしくは未置換の複素環基、
飽和もしくは不飽和の炭化水素アミノ基、
置換もしくは未置換のアリールアミノ基を表し、
水素原子、ハロゲン原子、シアノ基、およびニトロ基以外の隣接する基が、互いに結合して飽和もしくは不飽和の炭素環を形成していても良い。
Ａ１〜Ａ３、Ｂ１、Ｂ２はそれぞれ独立に、
水素原子、
飽和もしくは不飽和の炭化水素基、
置換もしくは未置換のアリール基、
置換もしくは未置換の複素環基を表し、
隣接する基が互いに結合して飽和もしくは不飽和の炭素環を形成していても良い。］
【請求項１３】
請求項１２記載の表示装置において、
前記一般式（１）中のＡ１〜Ａ３の少なくとも１つが下記一般式（２）で表される
ことを特徴とする表示装置。
【化９】
2006128437.tif 000023
［一般式（２）中において、
Ｒ’１〜Ｒ’６はそれぞれ独立に、
水素原子、ハロゲン原子、水酸基、シアノ基、ニトロ基、アミノ基、
飽和もしくは不飽和の炭化水素基、
飽和もしくは不飽和の炭化水素オキシ基、
置換もしくは未置換のアリール基、
置換もしくは未置換のアリールオキシ基、
置換もしくは未置換の複素環基、
飽和もしくは不飽和の炭化水素アミノ基、
置換もしくは未置換のアリールアミノ基を表し、
水素原子、ハロゲン原子、シアノ基、およびニトロ基以外の隣接する基が、互いに結合して飽和もしくは不飽和の炭素環を形成していても良い。
Ｃ１〜Ｃ２はそれぞれ独立に、
水素原子、
飽和もしくは不飽和の炭化水素基、
置換もしくは未置換のアリール基、
置換もしくは未置換の複素環基を表し、
隣接する基が互いに結合して飽和もしくは不飽和の炭素環を形成していても良い。］
【請求項１４】
請求項１３記載の表示装置において、
前記有機薄膜層を構成する何れかの層が、前記一般式（１）中のＡ２を前記一般式（２）とした下記一般式（３）で表されるＥ体、およびそのＺ体のスチリルアミン誘導体のうちの少なくとも一方を含有している
ことを特徴とする表示装置。
【化１０】
2006128437.tif 000024
【請求項１５】
請求項１４記載の表示装置において、
前記有機薄膜層を構成する何れかの層が、下記一般式（４）で表されるＥ体、およびそのＺ体のスチリルアミン誘導体のうちの少なくとも一方を含有している
ことを特徴とする有機電界発光素子。
ことを特徴とする表示装置。
【化１１】
2006128437.tif 000025
［一般式（４）式中において、
Ｒ”１〜Ｒ”２０はそれぞれ独立に、
水素原子、ハロゲン原子、水酸基、シアノ基、ニトロ基、アミノ基、
飽和もしくは不飽和の炭化水素基、
飽和もしくは不飽和の炭化水素オキシ基、
置換もしくは未置換のアリール基、
置換もしくは未置換のアリールオキシ基、
置換もしくは未置換の複素環基、
飽和もしくは不飽和の炭化水素アミノ基、
置換もしくは未置換のアリールアミノ基を表し、
水素原子、ハロゲン原子、シアノ基、およびニトロ基以外の隣接する基が、互いに結合して、飽和もしくは不飽和の炭素環を形成していても良い。］
【請求項１６】
請求項１５記載の表示装置において、
前記有機薄膜層を構成する何れかの層が、下記構造式（１）で表されるＥ体、およびそのＺ体のスチリルアミン誘導体のうちの少なくとも一方を含有している
ことを特徴とする表示装置。
【化１２】
2006128437.tif 000026
【請求項１７】
請求項１５記載の表示装置において、
前記有機薄膜層を構成する何れかの層が、下記構造式（２）で表されるＥ体、およびそのＺ体のスチリルアミン誘導体のうちの少なくとも一方を含有している
ことを特徴とする表示装置。
【化１３】
2006128437.tif 000027
【請求項１８】
請求項１５記載の表示装置において、
前記有機薄膜層を構成する何れかの層が、下記構造式（３）で表されるＥ体、およびそのＺ体のスチリルアミン誘導体のうちの少なくとも一方を含有している
ことを特徴とする表示装置。
【化１４】
2006128437.tif 000028
【請求項１９】
請求項１２記載の表示装置において、
前記スチリルアミン誘導体を示す一般式（１）中、
Ｒ１〜Ｒ６はそれぞれ独立に、
水素原子、ハロゲン原子、水酸基、シアノ基、ニトロ基、アミノ基
飽和もしくは不飽和の炭素数１〜２０の炭化水素基、
飽和もしくは不飽和の炭素数１〜２０の炭化水素オキシ基、
置換もしくは未置換の炭素数６〜２５のアリール基、
置換もしくは未置換の炭素数６〜２５のアリールオキシ基、
置換もしくは未置換の炭素数２〜２５の複素環基、
飽和もしくは不飽和の炭素数１〜８の炭化水素アミノ基、
置換もしくは未置換の炭素数６〜３５のアリールアミノ基を表し、
水素原子、ハロゲン原子、シアノ基、およびニトロ基以外の隣接する基が、互いに結合して飽和もしくは不飽和の炭素環を形成していても良く、
Ａ１〜Ａ３、Ｂ１、Ｂ２はそれぞれ独立に、
水素原子、
飽和もしくは不飽和の炭素数１〜２０の炭化水素基、
置換もしくは未置換の炭素数６〜４５のアリール基、
置換もしくは未置換の炭素数２〜３０の複素環基を表し、
隣接する基が互いに結合して飽和もしくは不飽和の炭素環を形成していても良い
ことを特徴とする表示装置。
【請求項２０】
請求項１２記載の表示装置において、
前記スチリルアミン誘導体が、前記有機電界発光素子における発光層に含有されている
ことを特徴とする表示装置。
【請求項２１】
請求項２０記載の表示装置において、
前記発光層が青色発光する層であり、
前記発光層に含有される前記スチリルアミン誘導体を表す前記一般式（１）中、
Ｒ１〜Ｒ６はそれぞれ独立に、
水素原子、ハロゲン原子、水酸基、シアノ基、ニトロ基、アミノ基
飽和もしくは不飽和の炭素数１〜６の炭化水素基、
飽和もしくは不飽和の炭素数１〜６の炭化水素オキシ基、
置換もしくは未置換の炭素数６〜１２のアリール基、
置換もしくは未置換の炭素数６〜１２のアリールオキシ基、
置換もしくは未置換の炭素数２〜１０の複素環基、
飽和もしくは不飽和の炭素数１〜８の炭化水素アミノ基、
置換もしくは未置換の炭素数６〜３５のアリールアミノ基を表し、
水素原子、ハロゲン原子、シアノ基、およびニトロ基以外の隣接する基が、互いに結合して飽和もしくは不飽和の炭素環を形成していても良く、
Ａ１〜Ａ３はそれぞれ独立に、
水素原子、
飽和もしくは不飽和の炭素数１〜２０の炭化水素基、
置換もしくは未置換の炭素数６〜４５のアリール基、
置換もしくは未置換の炭素数２〜３０の複素環基を表し、
隣接する基が互いに結合して飽和もしくは不飽和の炭素環を形成していても良く、
Ｂ１，Ｂ２はそれぞれ独立に、
置換もしくは未置換の炭素数６〜１５のアリール基、
置換もしくは未置換の炭素数２〜１５の複素環基を表し、
隣接する基が互いに結合して飽和もしくは不飽和の炭素環を形成していても良い
ことを特徴とする表示装置。
【請求項２２】
請求項２１記載の表示装置において、
前記有機電界発光素子が、青色発光素子として複数の画素のうちの一部の画素に設けられている
ことを特徴とする表示装置。
【請求項２３】
請求項２０記載の表示装置において、
前記スチリルアミン誘導体は、前記有機薄膜層における発光層に５０体積％よりも低い濃度で含有されている
ことを特徴とする表示装置。
【発明の詳細な説明】
【技術分野】
【０００１】
本発明は、有機電界発光素子および表示装置に関し、有機薄膜層にスチリルアミン誘導体を用いた有機電界発光素子およびこの素子を用いた表示装置に関する。
【背景技術】
【０００２】
１９８７年にＥａｓｔｍａｎ  Ｋｏｄａｋ社のＴａｎｇらが、低電圧駆動、高輝度発光が可能なアモルファス発光層を有する積層構造の有機薄膜電界発光素子を発表して以来、ブラウン管（ＣＲＴ）に代わる表示装置として、有機電界発光素子を用いた表示装置の研究、開発が盛んに行われている。有機電界発光素子は、陽極と陰極との間に有機材料からなる発光層を狭持してなる自発光型の表示素子であり、これを用いた表示装置は低消費電力での駆動によるフラット表示が可能となる。
【０００３】
このような表示装置においてフルカラーディスプレイを実現する上では、発光効率、色純度、および信頼性の高い三原色（赤色、緑色、青色）の発光材料を用いることが不可欠である。これらのうち特に青色の発光材料は、発光効率、色純度、および信頼性を向上させる手法として下記に示す様々な手法が提案されている。
【０００４】
例えば、ＡＤＮ（9,10-di-(2-naphthyl)-anthracene）にＴＢＰ（2,5,8,11-tetra-t-butylperylene）をドープして発光層とした素子構造において、発光効率３〜３.４Ｃｄ／Ａ、色度（０.１５４,０．２３２）半減寿命〜４０００ｈ（初期輝度約６３６Ｃｄ／ｍ２）の達成が報告されている（下記非特許文献1参照）。
【０００５】
そして、スチリルアミン系化合物を用いた素子についても開示されており、ＤＰＶＢｉにＢＣｚＶＢｉをドープして発光層とした素子において、発光効率は３．４Ｃｄ／Ａ程度、半減寿命〜５０００ｈ（初期輝度１００Ｃｄ／ｍ2）と報告されている（下記非特許文献２参照）。
【０００６】
【非特許文献１】Ａｐｐｌ．Ｐｈｙｓ．Ｌｅｔｔ．(２００２年４月２９日）Ｖｏｌ.８０,Ｎｏ.１７，ｐ３２０１−ｐ３２０３
【非特許文献２】Ａｐｐｌ．Ｐｈｙｓ．Ｌｅｔｔ．（１９９５年１２月２５日）Ｖｏｌ.６７,Ｎｏ.２６，ｐ３８５３−ｐ３８５５
【発明の開示】
【発明が解決しようとする課題】
【０００７】
しかしながら、上述した何れの構成の有機電界発光素子であっても、表示装置の実現に要求されている半減寿命１万時間以上（初期輝度２００〜３００Ｃｄ／ｍ2）の達成には至っておらず、特に信頼性の点で未だに充分でない。
【０００８】
そこで本発明は、寿命特性が良好で信頼性が高く、発光効率が良好な有機電界発光素子、およびこれを用いてなる表示装置を提供することを目的とする。
【課題を解決するための手段】
【０００９】
以上のような目的を達成するための本発明の有機電界発光素子は、陽極と陰極の間に少なくとも発光層を有する有機薄膜層を挟持してなる有機電界発光素子において、有機薄膜層を構成する何れかの層が、下記一般式（１）で表されるスチリルアミン誘導体を含有していることを特徴としている。
【００１０】
【化１５】
2006128437.tif 000002
【００１１】
この一般式（１）中において、Ｒ１〜Ｒ６はそれぞれ独立に、水素原子、ハロゲン原子、水酸基、シアノ基、ニトロ基、アミノ基、飽和もしくは不飽和の炭化水素基、飽和もしくは不飽和の炭化水素オキシ基、置換もしくは未置換のアリール基、置換もしくは未置換のアリールオキシ基、置換もしくは未置換の複素環基、飽和もしくは不飽和の炭化水素アミノ基、置換もしくは未置換のアリールアミノ基を表す。また、Ａ１〜Ａ３、Ｂ１、Ｂ２はそれぞれ独立に、水素原子、飽和もしくは不飽和の炭化水素基、置換もしくは未置換のアリール基、置換もしくは未置換の複素環基を表す。これらのＲ１〜Ｒ６、Ａ１〜Ａ３、Ｂ１，Ｂ２は、隣接する基が互いに結合して飽和もしくは不飽和の炭素環を形成していても良い。
【００１２】
そして特に、一般式（１）のＡ１〜Ａ３で表される少なくとも一つの基をアリール基で置換した構造や、Ｒ１〜Ｒ６の少なくとも一組の隣り合う置換基同士で結合することでナフタレン部分を含む構造が３つ以上の環からなる縮合環を構成することにより、二重結合も含めた共役長がさらに大きくなり、さらなる分子の安定化が図られる。
【００１３】
例えば、一般式（１）のＡ１〜Ａ３で表される少なくとも一つの基をアリール基で置換した構造としては、Ａ１〜Ａ３の少なくとも１つを下記一般式（２）で表されるアリール基とすることができる。
【００１４】
【化１６】
2006128437.tif 000003
【００１５】
そして好ましくは、一般式（１）におけるＡ２を、一般式（２）のアリール基とした下記一般式（３）のＥ体、またはそのＺ体のスチリルアミン誘導体とすることで、効果的に共役長を大きくして分子の安定化を図ることができる。特に、一般式（３）のように、Ｅ体とすることで、最も効果的に共役長を大きくすることができる。
【００１６】
【化１７】
2006128437.tif 000004
【００１７】
尚、上記一般式（２）および一般式（３）中におけるＲ’１〜Ｒ’６は、上記一般式（１）におけるＲ１〜Ｒ６と同様に定義される。また、一般式（２）および一般式（３）中におけるＣ１，Ｃ２は、上記一般式（１）におけるＢ１，Ｂ２と同様に定義される。
【００１８】
そして、一般式（３）におけるさらに具体化した構成としては、下記一般式（４）で表されるスチリルアミン誘導体が示される。一般式（４）にはＥ体を示したが、Ｅ体もしくはＺ対のうち少なくとも一種類を含有していれば良い。
【００１９】
【化１８】
2006128437.tif 000005
【００２０】
この一般式（４）中において、Ｒ”１〜Ｒ”２０はそれぞれ独立に、水素原子、ハロゲン原子、水酸基、シアノ基、ニトロ基、アミノ基、飽和もしくは不飽和の炭化水素基、飽和もしくは不飽和の炭化水素オキシ基、置換もしくは未置換のアリール基、置換もしくは未置換のアリールオキシ基、置換もしくは未置換の複素環基、飽和もしくは不飽和の炭化水素アミノ基、置換もしくは未置換のアリールアミノ基を表す。これらのＲ”１〜Ｒ”２０は、水素原子、ハロゲン原子、シアノ基、およびニトロ基以外の隣接する基が、互いに結合して飽和もしくは不飽和の炭素環を形成していても良い。
【００２１】
以上のような一般式（１）〜（４）を用いて説明したスチリルアミン誘導体は、有機薄膜層として用いられるため、例えば製造プロセスにおいて蒸着成膜材料として用いることを考慮すると、全体の分子量が１０００以下に抑えられるように、上述したＲ１〜Ｒ６、Ｒ’１〜Ｒ’６、Ａ１〜Ａ３、Ｂ１，Ｂ２，Ｃ１，Ｃ２、Ｒ”１〜Ｒ”２０を設定することが好ましい。
【００２２】
またこれをふまえて、上述した一般式（１）においては、Ｒ１〜Ｒ６が炭素を有する基である場合、これらのＲ１〜Ｒ６を構成する各基の炭素数は、炭化水素基および炭化水素オキシ基：炭素数１〜２０，アリール基およびアリールオキシ基：炭素数６〜２５、複素環基：炭素数２〜２５、炭化水素アミノ基：炭素数１〜８、アリールアミノ基：炭素数６〜３５であることが好ましい。また一般式（１）中のＡ１〜Ａ３，Ｂ１，Ｂ２が炭素を有する基である場合、その炭素数は、飽和もしくは不飽和の炭化水素基：炭素数１〜２０、置換もしくは未置換のアリール基：炭素数６〜４５、置換もしくは未置換の複素環基：炭素数２〜３０であることが好ましい。
【００２３】
尚、一般式（２）〜（４）におけるＲ’１〜Ｒ’６，Ｃ１，Ｃ２、Ｒ”１〜Ｒ”２０が炭素を有する基である場合、これらの各基の炭素数は、以上の一般式（１）で規定されたＡ１〜Ａ３が炭素を有する基である場合の炭素数の範囲内に設定されることとする。
【００２４】
以上のような一般式（１）〜（４）を用いて説明したスチリルアミン誘導体の具体例として、以下の構造が例示される。尚、構造式中、Ｍｅはメチル基を示し、ｎ−Ｐｒはノルマルプロピル基を示す。
【化１９】
2006128437.tif 000006
【化２０】
2006128437.tif 000007
【化２１】
2006128437.tif 000008
【化２２】
2006128437.tif 000009
【化２３】
2006128437.tif 000010
【化２４】
2006128437.tif 000011
【化２５】
2006128437.tif 000012
【化２６】
2006128437.tif 000013
【００２５】
上記一般式（１）で表されるスチリルアミン誘導体では、スチリルアミン誘導体における二重結合とアミノ基の間に、２位と６位で結合させたナフタレンから誘導したアリーレンを配置したことにより、二重結合におけるπ電子の非局在化エネルギーが増加する。これにより一般式（１）で表されるスチリルアミン誘導体の分子全体の化学的な安定化が図られている。したがって、このようなスチリルアミン誘導体を有機薄膜層に用いてなる有機電界発光素子の劣化が抑えられる。
【００２６】
さらに、一般式（１）〜（４）を用いて説明したスチリルアミン誘導体は、有機電界発光素子における有機薄膜層のうちの発光層を構成する材料として好適に用いられる。これにより、有機電界発光素子における減衰率（発光に関する）を低く抑えることができる。また、これらのスチリルアミン誘導体は蛍光性が高い材料でもあるため、高い発光効率および初期輝度での発光が得られる。
【００２７】
特に、スチリル化合物の蛍光スペクトルが短波長にピークを有することから、一般式（１）〜（４）を用いて説明したスチリルアミン誘導体を、青色に発光する有機電界発光素子の発光層を構成する材料として用いることにより、色純度の高い青色発光が得られる。
【００２８】
そして、一般式（１）〜（４）を用いて説明したスチリルアミン誘導体が、有機電界発光素子の青色発光層に用いられる場合においては、上述した一般式（１）におけるＲ１〜Ｒ６が炭素を有する基であれば、これらのＲ１〜Ｒ６を構成する各基の炭素数は、炭化水素基および炭化水素オキシ基：炭素数１〜６、アリール基およびアリールオキシ基：炭素数６〜１２、複素環基：炭素数２〜１０、炭化水素アミノ基：炭素数１〜８、アリールアミノ基：炭素数６〜３５であることが好ましい。またＡ１〜Ａ３が炭素を有する基である場合には、炭化水素基：炭素数１〜２０、アリール基：炭素数６〜４５、複素環基：炭素数２〜３０であることが好ましい。さらに、Ｂ１、Ｂ２が炭素を有する基である場合には、アリール基：炭素数６〜１５、複素環基：炭素数２〜１５であることが好ましい。
【００２９】
尚、上述した構成のスチリルアミン誘導体は、発光層内に５０体積％よりも低い割合で、すなわちゲストとして導入されていることが好ましい。
【００３０】
また本発明は、上述した発光層を陽極と陰極との間に狭持してなる有機電界発光素子を基板上に複数配列して設けた表示装置でもある。
【００３１】
このような表示装置では、上述したように、有機薄膜層の劣化が抑えられた減衰率の低い有機電界発光素子を用いて表示装置が構成されることになる。そして、この有機電界発光素子を特定の発光色に発光する素子（青色発光素子）として用いた場合には、他の発光色の素子（例えば赤色発光素子および緑色発光素子）と組み合わせることで、フルカラー表示が可能になる。
【発明の効果】
【００３２】
以上説明したように本発明によれば、上記一般式（１）に示す化学的安定性に優れたスチリルアミン誘導体を用いて有機薄膜層を構成したことにより、有機薄膜層の劣化が抑えられ、寿命特性が良好で信頼性が高く、発光効率が良好な有機電界発光素子、およびこれを用いてなる表示装置を得ることが可能になる。
【発明を実施するための最良の形態】
【００３３】
以下、本発明の有機電界発光素子およびこれを用いた表示装置の構成を図面に基づいて詳細に説明する。図１は、本発明の有機電界発光素子およびこれを用いた表示装置を模式的に示す断面図である。
【００３４】
この図に示す表示装置１は、基板２と、この基板２上に設けられた有機電界発光素子３とを備えている。有機電界発光素子３は、基板２上に、下部電極４、有機薄膜層５および上部電極６を順次積層してなり、基板２側または上部電極６側から発光を取り出す構成となっている。尚、この図においては、基板２上に１画素分の有機電界発光素子３を設けた構成を示しているが、この表示装置１は、複数の画素を備え、複数の有機電界発光素子３が各画素に配列形成されていることとする。
【００３５】
次に、この表示装置１を構成する各部の詳細な構成を、基板２、下部電極４および上部電極６、有機薄膜層５の順に説明する。
【００３６】
基板２は、ガラス、シリコン、プラスチック基板、さらにはＴＦＴ（thin film transistor）が形成されたＴＦＴ基板などからなり、特にこの表示装置１が基板２側から発光を取り出す透過型である場合には、この基板２は光透過性を有する材料で構成されることとする。
【００３７】
また基板２上に形成された下部電極４は、陽極または陰極として用いられるものである。尚、図面においては、代表して下部電極４が陽極である場合を例示した。
【００３８】
この下部電極４は、表示装置１の駆動方式によって適する形状にパターンニングされていることとする。例えば、この表示装置１の駆動方式が単純マトリックス方式である場合には、この下部電極４は例えばストライプ状に形成される。また、表示装置１の駆動方式が画素毎にＴＦＴを備えたアクティブマトリックス方式である場合には、下部電極４は複数配列された各画素に対応させてパターン形成され、同様に各画素に設けられたＴＦＴに対して、これらのＴＦＴを覆う層間絶縁膜に形成されたコンタクトホール（図示省略）を介してそれぞれが接続される状態で形成されることとする。
【００３９】
一方、下部電極４上に有機薄膜層５を介して設けられる上部電極６は、下部電極４が陽極である場合には陰極として用いられ、下部電極４が陰極である場合には陽極として用いられる。尚、図面においては、上部電極６が陰極である場合が示されている。
【００４０】
そして、この表示装置１が、単純マトリックス方式である場合には、この上部電極６は例えば下部電極４のストライプと交差するストライプ状に形成され、これらが交差して積層された部分が有機電界発光素子３となる。また、この表示装置１が、アクティブマトリックス方式である場合には、この上部電極６は、基板２上の一面を覆う状態で成膜されたベタ膜状に形成され、各画素に共通の電極として用いられることとする。尚、表示装置１の駆動方式としてアクティブマトリックス方式を採用する場合には、有機電界発光素子３の開口率を確保するために、上部電極６側から発光を取り出す上面発光型とすることが望ましい。
【００４１】
ここで、下部電極４（または上部電極６）を構成する陽極材料としては，仕事関数がなるべく大きなものがよく、たとえば、ニッケル、銀、金、白金、パラジウム、セレン、ロジウム、ルテニウム、イリジウム、レニウム、タングステン、モリブデン、クロム、タンタル、ニオブやこれらの合金、酸化物、あるいは、酸化錫、ＩＴＯ、酸化亜鉛、酸化チタン等が好ましい。
【００４２】
一方、上部電極６（または下部電極４）を構成する陰極材料としては仕事関数がなるべく小さなものがよく、例えば、マグネシウム、カルシウム、インジウム、リチウム、アルミニウム、銀やこれらの合金が好ましい。
【００４３】
ただし、この有機電界発光素子３で生じた発光を取り出す側となる電極は、上述した材料の中から光透過性を有する材料を適宜選択して用いることとし、特に、有機電界発光素子３の発光の波長領域において３０％より多くの光を透過する材料が好ましく用いられる。
【００４４】
例えば、この表示装置１が、基板２側から発光を取り出す透過型である場合、陽極となる下部電極４としてＩＴＯのような光透過性を有する陽極材料を用い、陰極となる上部電極６としてアルミニウムのような反射率の良好な陰極材料を用いる。
【００４５】
一方、この表示装置１が、上部電極６側から発光を取り出す上面発光型である場合、陽極となる下部電極４としてクロムや銀合金のような陽極材料を用い、陰極となる上部電極６としてマグネシウムと銀（ＭｇＡｇ）との化合物のような光透過性を有する陰極材料を用いる。ただし、ＭｇＡｇは、各波長に対してそれぞれの光透過率となるため、次に説明する有機薄膜層５は、その発光色に応じて共振器構造を最適化して取り出し光の強度が高められるように設計されることが好ましい。
【００４６】
そして、上述した下部電極４および上部電極６に狭持される有機薄膜層５は、陽極側（図面においては下部電極４側）から順に、正孔輸送層５０１、発光層５０３、電子輸送層５０５を積層してなる。
【００４７】
さらに、正孔輸送層５０１としては、αＮＰＤ（N,N'-Di(naphthalen-1-yl)-N,N'diphenyl-benzidine）、ＴＰＴＥ（N,N'diphenyl- N,N'-bis[N-（4-methylphenyl）-N-phenyl-(4-aminophenyl)]-1,1’-biphenyl-4,4’-diamine）などのトリフェニルアミン２量体、３量体、４量体、スターバースト型アミンなどの公知の材料を単層もしくは積層して、或いは混合して用いることができる。
【００４８】
そして、この正孔輸送層５０１上に設けられる発光層５０３が、本発明に特徴的な層であり、上記一般式（１）〜（４）、および上記構造式（Ａ１）〜（Ａ５３）、構造式（Ｂ１）〜（Ｂ１０）、構造式（Ｃ１）〜（Ｃ２０）を用いて説明したスチリルアミン誘導体をゲストとし含有している。
【００４９】
このようなスチリルアミン誘導体は、高いホール輸送性を有する。このため、発光層中の濃度を５０体積％以上の高濃度にすると、後述の電子輸送層５０５からの発光が観測されるようになり、発光層５０３自体での発光効率が低下する。したがって、スチリルアミン誘導体は、発光層５０３内にゲストとして導入され、発光層５０３中におけるスチリルアミン誘導体の濃度は、１体積％以上５０体積％未満であることが望ましく、好ましくは１体積％以上２０体積％以下、さらに好ましくは１体積％以上１０体積％以下の濃度である。
【００５０】
また、発光層５０３には、上述したスチリルアミン誘導体と共に、ＡＤＮ、技術背景で示したＤＰＶＢｉなどの公知の材料がホストとして含有されている。
【００５１】
特に、この有機電界発光素子３が青色発光素子である場合、発光層５０３にゲスト材料として導入されるスチリルアミン誘導体は、上記一般式（１）〜（４）および上記構造式（Ａ１）〜（Ａ５３）、構造式（Ｂ１）〜（Ｂ１０）、構造式（Ｃ１）〜（Ｃ２０）のうちから、青色のゲスト材料として適する上述したような範囲から選択された化合物が用いられることとする。
【００５２】
そして、発光層５０３上に設けられる電子輸送層５０５には、Ａｌｑ３（Tris-(8-hydroxy-Quinolinato)-aluminium）、オキシジアゾール、トリアゾール、ベンズイミダゾール、シロール誘導体などの公知の材料を使用することができる。
【００５３】
以上説明した構成の他にも、ここでの図示は省略したが、陽極となる下部電極４と正孔輸送層５０１との間に、正孔注入層を挿入しても良い。正孔注入層としてはＰＰＶ（ポリフェニレンビニレン）などの伝導性ポリマー、フタロシアニン銅、スターバースト型アミン、トリフェニルアミン２量体、３量体、４量体などの公知の材料を単層もしくは積層して或いは混合して用いることができる。このような正孔注入層を挿入することにより正孔の注入効率が上がるため、より好ましい。
【００５４】
さらに、ここでの図示は省略したが、電子輸送層５０５と陰極（上部電極）６の間に、電子注入層を挿入しても良い。電子注入層としては、酸化リチウム、フッ化リチウム、ヨウ化セシウム、フッ化ストロンチウムなどのアルカリ金属酸化物、アルカリ金属ハロゲン化物、アルカリ土類酸化物、アルカリ土類ハロゲン化物を用いることができる。このような電子注入層を挿入することにより電子の注入効率が上がるため、より好ましい。また、正孔輸送層５０１に換えて、正孔輸送注入層を、陽極となる下部電極４と発光層５０３との間に設けても良い。
【００５５】
さらに、ここでの図示は省略したが、電子輸送層５０５と陰極（上部電極）６の間に、電子注入層を挿入しても良い。電子注入層としては、酸化リチウム、フッ化リチウム、ヨウ化セシウム、フッ化ストロンチウムなどのアルカリ金属酸化物、アルカリ金属弗化物、アルカリ土類酸化物、アルカリ土類弗化物ヲ用いることができる。このような電子注入層を挿入することにより電子の注入効率が上がるため、より好ましい。
【００５６】
上記述べたような材料による積層構造の有機薄膜層５の形成には、周知の方法にて合成された各有機材料を用いて、真空蒸着やスピンコートなどの周知の方法を適用することができる。
【００５７】
特に、発光層５０３のゲスト材料として用いられるスチリルアミン誘導体の合成は、ハロゲン化物とボロン酸あるいはボロン酸エステルとをパラジウム触媒でカップリングさせる鈴木カップリング反応や、カルボニル化合物とホスホニウム塩あるいは亜リン酸ジエステルとを塩基存在下にてカップリングさせるＷｉｔｔｉｇ反応あるいはＨｏｒｎｅｒ−Ｅｍｍｍｏｎｓ反応を用いて行うことができる。また、二重結合部分を中心に対称性が高い化合物については、カルボニル化合物を低原子価チタンによってカップリングさせるＭｃＭｕｒｒｙ反応を用いると、合成ステップ数を少なくすることも可能である。
【００５８】
そして、ここでの図示は省略したが、このような構成の有機電界発光素子３を備えた表示装置１においては、大気中の水分や酸素等による有機電界発光素子３の劣化を防止するために、有機電界発光素子３を覆う状態でフッ化マグネシウムや窒化シリコン膜（ＳｉＮx）等からなる封止膜を基板２上に形成したり、有機電界発光素子３に封止缶を被せて中空部を乾燥した不活性ガスでパージするか真空に引いた状態にすることが望ましい。
【００５９】
また、ここでの図示は省略したが、このような構成の有機電界発光素子３を備えた表示装置１においては、この有機電界発光素子３と共に、他の発光色の有機電界発光素子を各画素に設け、これらの複数画素をサブピクセルとして１画素を構成し、基板２上にこれらの複数画素を１組とした各画素を複数配列することで、カラー表示を行うものとしても良い。例えば、上述したスチリルアミン誘導体を発光層に含有させた有機電界発光素子３を青色発光素子とした場合には、これと共に赤色発光素子および緑色発光素子を各画素に設け、これら３画素をサブピクセルとして１画素を構成し、基板２上にこれらの３画素を１組とした各画素を複数配列することで、フルカラー表示を行うものとしても良い。
【００６０】
以上説明した構成の有機電界発光素子３では、上記一般式（１）に示すスチリルアミン誘導体を発光層５０３に含有させたことにより、発光効率が高く、かつ減衰率が低くて信頼性の高い発光を得ることが可能になる。
【００６１】
特に、一般式（１）で示されるスチリルアミン誘導体の中でも、特定のスチリルアミン誘導体を発光層５０３に含有させることにより、色純度の良好な青色の波長領域の発光が得られるようになる。そして、このような有機電界発光素子３を備えた表示装置１は、この有機電界発光素子３と共に、赤色発光する有機電界発光素子および緑色発光する有機電界発光素子と組み合わせることで、色表現性の高いフルカラー表示を行うことが可能になる。
【００６２】
尚、上述した実施の形態においては、本発明に特有のスチリルアミン誘導体を有機薄膜層を構成する発光層に用いた場合を例示した。しかしながら、上述した構成のスチリルアミン誘導体は、特にその化学的安定性に優れたものであるため、発光層以外の有機薄膜層部分に用いた場合であっても、有機薄膜層の劣化の抑制と、これによる有機電界発光素子の長寿命化を図ることが可能になる。また、このスチリルアミン誘導体は、正孔の輸送性に優れるため、発光層と陽極との間に正孔輸送層として用いたり、正孔注入層として用いることで、有機薄膜層の耐久性の向上と共に発光層への正孔注入効率を高めて発光効率の向上を図ることも可能である。
【実施例】
【００６３】
以下、本発明の具体的な実施例１〜５、およびこれらの実施例に対する比較例さらには各実施例および比較例で作製した有機電界発光素子の評価結果を説明する。
【００６４】
＜実施例１＞
膜厚が１９０ｎｍのＩＴＯ透明電極（陽極）を有するガラス基板（ＩＴＯ基板）を、中性洗剤、アセトン、エタノールを用いて超音波洗浄した。このＩＴＯ基板を乾燥後、さらにＵＶ／オゾン処理を１０分間行った。次いで、このＩＴＯ基板を蒸着装置の基板ホルダーに固定した後、蒸着槽を１．４×１０-4 Ｐａに減圧した。
【００６５】
そして先ず、ＩＴＯ透明電極上に、αＮＰＤ（N,N'-Di(naphthalen-1-yl)-N,N'diphenyl-benzidine）を、蒸着速度０．２ｎｍ／ｓｅｃで６５ｎｍの厚さに蒸着し、正孔注入輸送層を形成した。次いで、ＡＤＮ（9,10-di-（2-naphthyl）anthracene）をホストとし、上記構造式Ｃ１［構造式（１）相当］に示すスチリルアミン誘導体をゲストとし、それぞれを異なる蒸着源から蒸着速度約０．２ｎｍ／ｓｅｃで３５ｎｍの厚さに共蒸着し、ゲスト濃度が２．５体積％の発光層を形成した。次に、Ａｌｑ３（Tris-(8-hydroxy-Quinolinato)-aluminium）を蒸着速度０．２ｎｍ／ｓｅｃで１５ｎｍの厚さに蒸着し、電子輸送層を形成した。その上に、フッ化リチウム（ＬｉＦ）を０．１ｎｍの厚さに蒸着し、さらにマグネシウムと銀を蒸着速度約０．４ｎｍ／ｓｅｃで７０ｎｍの厚さに共蒸着（原子比９５：５）して陰極を形成し、有機電界発光素子を作製した。
【００６６】
＜実施例２〜３＞
上述した実施例１の有機電界発光素子の作製手順において、発光層中における構造式Ｃ１のスチリルアミン誘導体からなるゲスト濃度を、５体積％、１０体積％としたこと以外は、実施例１と同様にして有機電界発光素子を作製した。
【００６７】
＜実施例４＞
上述した実施例１の有機電界発光素子の作製手順において、発光層中におけるゲストを構造式Ｃ２のスチリルアミン誘導体（２．５体積％）としたこと以外は、実施例１と同様にして有機電界発光素子を作製した。
【００６８】
＜比較例５＞
上述した実施例１の有機電界発光素子の作製手順において、発光層中におけるゲストを構造式Ｃ６［構造式（３）相当］のスチリルアミン誘導体（２．５体積％）としたこと以外は、実施例１と同様にして有機電界発光素子を作製した。
【００６９】
＜比較例＞
上述した実施例１の有機電界発光素子の作製手順において、発光層中における構造式Ｃ１のスチリルアミン誘導体からなるゲストに換えて、非特許文献２においてゲスト材料として示されたＢＣｚＶＢｉを用いたこと以外は、実施例１と同様にして有機電界発光素子を作製した。尚、ゲスト濃度は５体積％とした。
【００７０】
＜評価結果＞
各実施例および比較例で作製した有機電界発光素子の評価として、これらの素子を２５.０ｍＡ／ｃｍ2で直流駆動した場合の発光特性の測定と、さらに窒素雰囲気中において６０.０ｍＡ／ｃｍ2での連続駆動（ｄｕｔｙ：５０％）における輝度の半減寿命の測定を行った。この結果を、下記表１に示す。
【表１】
2006128437.tif 000014
【００７１】
この表１から、本発明のスチリルアミン誘導体である構造式Ｃ１をゲストに用いて発光層を構成した実施例１の有機電界発光素子では、電流密度２５．０ｍＡ／ｃｍ2の直流駆動で輝度１５８０Ｃｄ／ｍ2の青色発光が確認された。駆動電圧は６．７７Ｖ、発光効率は６．３２Ｃｄ／Ａ、電力効率は２．１０ｍ／Ｗであった。また、窒素気流中、電流密度６０ｍＡ／ｃｍ2での半減寿命は１７１０時間であった。また、色度も（０．１３９，０．２０１）と純度の高い青色が得られた。
【００７２】
また、同様の構造式Ｃ１をゲストに用いて発光層を構成した実施例２，３の有機電界発光素子においても、発光層におけるスチリルアミン誘導体Ｃ１の濃度の上昇にともなって色度が緑領域にシフトするものの、色度は青色の範囲で、発光効率は６．３２Ｃｄ／Ａ以上が得られ、半減寿命も１４７０時間以上であった。
【００７３】
さらに、本発明のスチリルアミン誘導体である構造式Ｃ２，Ｃ６をゲストに用いて発光層を構成した実施例４，５の有機電界発光素子では、電流密度２５．０ｍＡ／ｃｍ2の直流駆動で２０００Ｃｄ／ｍ2以上のさらに高い輝度での青色発光が確認され、発光効率、半減寿命ともに、構造式Ｃ１よりもさらに良好であった。
【００７４】
これに対して、発光層のゲスト材料としてＢＣzＶｉを用いた比較例の有機電界発光素子は、輝度８４５，発光効率３．３８Ｃｄ/Ａとともに低く、色度も（０．１７０,０．２９２）と悪く、と半減寿命も６３０時間と短いものであった。これにより、本発明のスチリルアミン誘導体を用いることにより、有機電界発光素子の発光効率の向上、高色純度化、および長寿命化が図られたことが確認された。
【図面の簡単な説明】
【００７５】
【図１】実施形態の有機電界発光素子および表示装置の要部断面構成図である。
【符号の説明】
【００７６】
２…基板、３…有機電界発光素子、４…下部電極（陽極）、５…有機薄膜層、６…上部電極（陰極）、５０３…発光層
【図１】
2006128437.tif 000030
【手続補正書】
【提出日】平成16年11月15日(2004.11.15)
【手続補正１】
【補正対象書類名】特許請求の範囲
【補正対象項目名】請求項４
【補正方法】変更
【補正の内容】
【請求項４】
請求項３記載の有機電界発光素子において、
前記有機薄膜層を構成する何れかの層が、下記一般式（４）で表されるＥ体、およびそのＺ体のスチリルアミン誘導体のうちの少なくとも一方を含有している
ことを特徴とする有機電界発光素子。
【化４】
2006128437.tif 000031
［一般式（４）式中において、
Ｒ”１〜Ｒ”２０はそれぞれ独立に、
水素原子、ハロゲン原子、水酸基、シアノ基、ニトロ基、アミノ基、
飽和もしくは不飽和の炭化水素基、
飽和もしくは不飽和の炭化水素オキシ基、
置換もしくは未置換のアリール基、
置換もしくは未置換のアリールオキシ基、
置換もしくは未置換の複素環基、
飽和もしくは不飽和の炭化水素アミノ基、
置換もしくは未置換のアリールアミノ基を表し、
水素原子、ハロゲン原子、シアノ基、およびニトロ基以外の隣接する基が、互いに結合して、飽和もしくは不飽和の炭素環を形成していても良い。］
【手続補正２】
【補正対象書類名】明細書
【補正対象項目名】００２５
【補正方法】変更
【補正の内容】
【００２５】
上記一般式（１）で表されるスチリルアミン誘導体では、スチリルアミン誘導体における二重結合とアミノ基の間に、２位と６位で結合させたナフタレンから誘導したアリーレンを配置したことにより、二重結合も含めたπ電子の非局在化エネルギーが増加する。これにより一般式（１）で表されるスチリルアミン誘導体の分子全体の化学的な安定化が図られている。したがって、このようなスチリルアミン誘導体を有機薄膜層に用いてなる有機電界発光素子の劣化が抑えられる。
【手続補正３】
【補正対象書類名】明細書
【補正対象項目名】００７０
【補正方法】変更
【補正の内容】
【００７０】
＜評価結果＞
各実施例および比較例で作製した有機電界発光素子の評価として、これらの素子を２５.０ｍＡ／ｃｍ2で直流駆動した場合の発光特性の測定と、さらに窒素雰囲気中において６０.０ｍＡ／ｃｍ2での連続駆動（ｄｕｔｙ：５０％）における輝度の半減寿命の測定を行った。この結果を、下記表１に示す。
【表１】
2006128437.tif 000032